ТРЕХМЕРНЫЕ НЕТКАНЫЕ МАТЕРИАЛЫ И СПОСОБЫ ИХ ИЗГОТОВЛЕНИЯ

1. Нетканый материал, содержащий множество волокон и проходящий между первым концом и вторым концом, при этом нетканый материал имеет ширину материала и содержит:
первую поверхность и вторую поверхность, при этом первая поверхность противоположна второй поверхности;
перфорированную зону, при этом перфорированная зона содержит:
множество узлов, проходящих от базовой плоскости на первой поверхности,
множество соединительных перемычек, соединяющих множество узлов между собой, при этом большая часть множества узлов содержит по меньшей мере три соединительные перемычки, соединенные со смежными узлами, и
множество отверстий, обеспечивающих открытую площадь в процентах для перфорированной зоны нетканого материала, которая составляет более приблизительно 15%, как определено способом испытаний на основе анализа образца материала; и
первую боковую зону и вторую боковую зону, при этом первая боковая зона имеет ширину первой боковой зоны, и вторая боковая зона имеет ширину второй боковой зоны, и
при этом каждая из ширины первой боковой зоны и ширины второй боковой зоны составляет от приблизительно 5% до приблизительно 25% ширины нетканого материала.
2. Нетканый материал по п. 1, отличающийся тем, что каждая из ширины первой боковой зоны и ширины второй боковой зоны составляет от приблизительно 5% до приблизительно 15% ширины нетканого материала.
3. Нетканый материал по п. 1, отличающийся тем, что величина ширины первой боковой зоны находится в пределах приблизительно 25% величины ширины второй боковой зоны.
4. Нетканый материал по п. 1, отличающийся тем, что множество отверстий обеспечивают открытую площадь в процентах для перфорированной зоны нетканого материала, которая составляет более приблизительно 20%, как определено способом испытаний на основе анализа образца материала.
5. Нетканый материал по п. 1, отличающийся тем, что каждая из первой боковой зоны и второй боковой зоны имеет открытую площадь в процентах, которая больше приблизительно 0,5% и меньше приблизительно 10%, как определено способом испытаний на основе анализа образца материала.
6. Нетканый материал по п. 1, отличающийся тем, что коэффициент Пуассона перфорированной зоны нетканого материала составляет менее приблизительно 3 при деформации, составляющей 1%, как определено согласно способу испытания для определения коэффициента Пуассона.
7. Нетканый материал по п. 1, отличающийся тем, что каждая из первой боковой зоны и второй боковой зоны проходит между первым концом нетканого материала и вторым концом нетканого материала.
8. Нетканый материал, содержащий множество волокон и проходящий между первым концом и вторым концом, при этом нетканый материал содержит:
перфорированную зону, при этом перфорированная зона содержит множество отверстий, обеспечивающих открытую площадь в процентах для перфорированной зоны нетканого материала, которая составляет более приблизительно 15%, как определено способом испытаний на основе анализа образца материала; и
первую боковую зону и вторую боковую зону, при этом каждая из первой боковой зоны и второй боковой зоны имеет открытую площадь в процентах, которая больше приблизительно 0,5% и меньше открытой площади в процентах перфорированной зоны, как определено способом испытаний на основе анализа образца материала,
при этом соотношение, равное сумме прочности на разрыв первой боковой зоны и прочности на разрыв второй боковой зоны, деленной на прочность на разрыв перфорированной зоны, составляет от приблизительно 0,8 до приблизительно 2,5.
9. Нетканый материал по п. 8, отличающийся тем, что соотношение, равное сумме прочности на разрыв первой боковой зоны и второй боковой зоны, деленной на перфорированную зону, составляет от приблизительно 0,8 до приблизительно 1,75.
10. Нетканый материал по п. 8, отличающийся тем, что перфорированная зона дополнительно содержит множество узлов, проходящих от базовой плоскости, на первой поверхности, и множество соединительных перемычек, соединяющих множество узлов друг с другом, при этом большая часть множества узлов содержит по меньшей мере три соединительные перемычки, соединенные со смежными узлами.
11. Нетканый материал по п. 10, отличающийся тем, что каждая соединительная перемычка проходит только между двумя смежными узлами.
12. Нетканый материал по п. 8, отличающийся тем, что множество отверстий обеспечивают открытую площадь в процентах для перфорированной зоны нетканого материала, которая составляет более приблизительно 20%, как определено способом испытаний на основе анализа образца материала.
13. Нетканый материал по п. 8, отличающийся тем, что нетканый материал имеет ширину материала, и первая боковая зона имеет ширину первой боковой зоны и вторая боковая зона имеет ширину второй боковой зоны, и при этом каждая из ширины первой боковой зоны и ширины второй боковой зоны составляет от приблизительно 5% до приблизительно 25% ширины нетканого материала.
14. Нетканый материал по п. 8, отличающийся тем, что первая боковая зона имеет ширину первой боковой зоны и вторая боковая зона имеет ширину второй боковой зоны, и при этом величина ширины первой боковой зоны находится в пределах приблизительно 50% величины ширины второй боковой зоны.
15. Нетканый материал, содержащий множество волокон и проходящий между первым концом и вторым концом, при этом нетканый материал содержит:
перфорированную зону, при этом перфорированная зона содержит множество отверстий, обеспечивающих открытую площадь в процентах для перфорированной зоны нетканого материала, которая составляет более приблизительно 15%, как определено способом испытаний на основе анализа образца материала; и
первую боковую зону и вторую боковую зону, при этом каждая из первой боковой зоны и второй боковой зоны имеет открытую площадь в процентах, которая больше приблизительно 0,5% и меньше открытой площади в процентах перфорированной зоны, как определено способом испытаний на основе анализа образца материала,
при этом коэффициент Пуассона перфорированной зоны нетканого материала составляет менее приблизительно 3 при деформации, составляющей 1%, как определено согласно способу испытания для определения коэффициента Пуассона.
16. Нетканый материал по п. 15, отличающийся тем, что коэффициент Пуассона перфорированной зоны нетканого материала составляет менее приблизительно 2 при деформации, составляющей 1%, как определено согласно способу испытания для определения коэффициента Пуассона.
17. Нетканый материал по п. 15, отличающийся тем, что перфорированная зона дополнительно содержит множество узлов, проходящих от базовой плоскости, на первой поверхности, и множество соединительных перемычек, соединяющих множество узлов друг с другом, при этом большая часть множества узлов содержит по меньшей мере три соединительные перемычки, соединенные со смежными узлами.
18. Нетканый материал по п. 17, отличающийся тем, что каждая соединительная перемычка проходит только между двумя смежными узлами.
19. Нетканый материал по п. 15, отличающийся тем, что множество отверстий обеспечивают открытую площадь в процентах для перфорированной зоны нетканого материала, которая составляет более приблизительно 20%, как определено способом испытаний на основе анализа образца материала.
20. Нетканый материал по п. 15, отличающийся тем, что нетканый материал имеет ширину материала, и первая боковая зона имеет ширину первой боковой зоны и вторая боковая зона имеет ширину второй боковой зоны, и при этом каждая из ширины первой боковой зоны и ширины второй боковой зоны составляет от приблизительно 5% до приблизительно 25% ширины нетканого материала.